ПОДАВЛЕНИЕ АНТАГОНИСТИЧЕСКИХ РЕАКЦИЙ ГИДРАТАЦИИ В ЦЕМЕНТАХ С ДОБАВКАМИ

1. Способ изготовления композиции портланд-цемента, смешанного с зольной пылью, включающий в себя
смешение (А) портланд-цемента и (Б) предварительно гидратированной, не залитой водой зольной пылью друг с другом так, чтобы соотношение массы сухого цемента к массе сухой зольной пыли (C:FA) находилось в диапазоне от 95:5 до 21:79, для получения смеси,
причем вышеуказанные портланд-цемент и предварительно гидратированная, не залитая водой зольная пыль содержат источник растворимого сульфата в количестве, которое достаточно для поддержания гидратации портланд-цемента при добавлении воды к вышеуказанной смеси для инициирования гидратации вышеуказанного портланд-цемента,
причем содержание щелочноземельных металлов в вышеуказанной предварительно гидратированной, не залитой водой зольной пыли, выраженное в терминах эквивалентного мольного количества оксида кальция, составляет, по меньшей мере, 10% от суммарной массы вышеуказанной зольной пыли, и вышеуказанную предварительно гидратированную, не залитую водой зольную пыль предварительно гидратируют
(i) смешением вышеуказанной не залитой водой зольной пыли с массой воды для получения суспензии зольной пыли, причем количество вышеуказанной массы воды составляет, по меньшей мере, 10% от массы вышеуказанной зольной пыли для предоставления негидратированным, реакционноспособным кальцийалюминатсодержащим фазам возможности частичного или полного растворения, а кальцийсодержащим гидратам возможности частичного или полного осаждения, а также
(ii) предоставления вышеуказанной зольной пыли возможности пропитаться в вышеуказанной массе воды, составляющей, по меньшей мере, 10% от массы вышеуказанной зольной пыли, для предоставления вышеуказанной пропитывающейся водой зольной пыли возможности подвергаться максимальной экзотермической реакции, порождаемой частичным или полным растворением реакционноспособных кальцийалюминатсодержащих фаз и частичным или полным осаждением кальцийсодержащих гидратов в вышеуказанной массе пропитывающей воды.
2. Способ по п. 1, дополнительно включающий в себя добавление источника растворимого сульфата к вышеуказанной смеси вышеуказанного портланд-цемента с вышеуказанной предварительно гидратированной, не залитой водой зольной пылью.
3. Способ по п. 2, при котором, кроме того, вышеуказанный источник растворимого сульфата добавляют в ходе вышеуказанного смешения вышеуказанной предварительно гидратированной, не залитой водой зольной пыли и портланд-цемента друг с другом или до этого.
4. Способ по п. 3, при котором вышеуказанный источник растворимого сульфата добавляют к вышеуказанной предварительно гидратированной, не залитой водой зольной пыли перед смешением вышеуказанной предварительно гидратированной, не залитой водой зольной пыли с вышеуказанным портланд-цементом.
5. Способ по п. 1, при котором вышеуказанный портланд-цемент смешивают с суспензией вышеуказанной предварительно гидратированной, не залитой водой зольной пыли, которая содержит воду, используемую для вышеуказанной предварительной гидратации вышеуказанной зольной пыли.
6. Способ по п. 5, включающий в себя, кроме того, введение дополнительной воды для достижения смешения вышеуказанного портланд-цемента с предварительно гидратированной, не залитой водой зольной пылью.
7. Способ по п. 1, дополнительно включающий в себя введение, по меньшей мере, одного замедлителя схватывания в портланд-цемент, смешанный с зольной пылью.
8. Способ по п. 7, при котором вышеуказанный, по меньше мере, один замедлитель схватывания добавляют к вышеуказанной зольной пыли в предварительно гидратированном виде или в виде суспензии перед тем, как суспензию вышеуказанной зольной пыли смешивают с вышеуказанным портланд-цементом, и перед тем, как вышеуказанная зольная пыль подвергается максимальной экзотермической реакции при пропитывании водой.
9. Композиция по п. 7, в которой вышеуказанный, по меньшей мере, один замедлитель схватывания выбирают из группы, состоящей из глюконовых кислот и их солей, глюкогептоновых кислот и их солей, лимонных кислот и их солей, винных кислот и их солей, лигносульфоновых кислот и их солей, уксусных кислот и их солей, карбоновых кислот и их солей, борных кислот и их солей, фосфоновых кислот и их солей, молочных кислот и их солей, сульфоновых кислот и их солей, тиосульфоновых кислот и их солей, бензойных кислот и их солей, сахаров и крахмалов.
10. Способ по п. 1, при котором после пропитывания вышеуказанной зольной пыли в вышеуказанной растворяющей воде в течение вышеуказанного промежутка времени, которое достаточно для предоставления вышеуказанной пропитывающейся водой зольной пыли возможности подвергаться максимальной экзотермической реакции, порождаемой частичным или полным растворением реакционноспособных кальцийалюминатсодержащих фаз и частичным или полным осаждением кальцийсодержащих гидратов; вышеуказанную растворяющую воду в вышеуказанной суспензии зольной пыли удаляют выпариванием, применяя нагревание в момент времени после инициирования осаждения кальцийсодержащих гидратов, в результате чего вышеуказанную предварительно гидратированную, не залитую водой зольную пыль смешивают с вышеуказанным портланд-цементом в виде сухих частиц.
11. Способ по п. 10, дополнительно включающий в себя введение источника растворимого сульфата до смешения вышеуказанного портланд-цемента и вышеуказанной предварительно гидратированной, не залитой водой зольной пыли друг с другом или после этого.
12. Способ по п. 1, дополнительно включающий в себя введение источника растворимого углерода в вышеуказанную смесь вышеуказанной предварительно гидратированной, не залитой водой зольной пыли с вышеуказанным портланд-цементом.
13. Способ по п. 12, при котором вышеуказанный источник растворимого углерода представляет собой карбонат, бикарбонат или их смесь.
14. Способ по п. 13, при котором вышеуказанный источник растворимого углерода представляет собой бикарбонат щелочноземельного металла, выбираемый из группы, состоящей из бикарбоната натрия и бикарбоната калия.
15. Способ по п. 13, при котором вышеуказанный источник растворимого углерода представляет собой диоксид углерода.
16. Способ по п. 1, при котором щелочноземельный металл представляет собой кальций, магний или их смесь.
17. Способ по п. 1, при котором вышеуказанное смешение, вышеуказанная предварительная гидратация или оба эти процесса происходят при комнатной или повышенной температуре.
18. Способ по п. 1, при котором вышеуказанная предварительная гидратация вышеуказанной не залитой водой зольной пыли происходит при комнатной температуре.
19. Способ по п. 1, при котором вышеуказанное смешение вышеуказанного портланд-цемента с вышеуказанной предварительно гидратированной, не залитой водой зольной пылью дополнительно включает в себя введение примесной добавки, которую выбирают из группы, состоящий из диспергирующего цемент реагента, сверхпластификатора, уменьшающей усадку примесной добавки, модифицирующей вязкость примесной добавки, ингибирующей коррозию примесной добавки, захватывающего воздух реагента, высвобождающего воздух реагента, ускоряющего схватывание реагента, замедляющего схватывание реагента или их смеси.
20. Способ по п. 1, при котором при вышеуказанной гидратации вышеуказанной не залитой зольной пыли водой для получения суспензии зольной пыли, вышеуказанную воду или часть вышеуказанной воды выделяют в виде промывных вод, возвращаемых в оборот после отмывки смесительного барабана машины для доставки цемента, и вышеуказанная вода или часть вышеуказанной воды содержат 0-2 вес.% портланд-цемента.
21. Способ по п. 1, дополнительно включающий в себя добавление воды к вышеуказанным предварительно гидратированной, не залитой водой зольной пыли и портланд-цементу для инициирования гидратации вышеуказанного портланд-цемента.
22. Способ по п. 1, при котором предварительная гидратация вышеуказанной, не залитой водой зольной пыли включает предварительную гидратацию зольной пыли, содержащей 0-15% негашеной извести по массе в сухом состоянии.
23. Композиция, изготовленная согласно способу по п. 1.